УЛУЧШЕННАЯ СМАЗОЧНАЯ КОМПОЗИЦИЯ ДЛЯ ЦЕЛЛЮЛОЗНО-ТЕРМОПЛАСТОВОГО КОМПОЗИТА

1. Композиция, содержащая:
(а) по меньшей мере, один бисамид насыщенной жирной кислоты, обладающий структурой:
1
2
где R и R независимо представляют собой насыщенные гидрокарбильные группы, содержащие от 11 до 35 атомов углерода,
(b) по меньшей мере, один бисамид ненасыщенной жирной кислоты, обладающий структурой:
3
4
где R и R независимо представляют собой ненасыщенные гидрокарбильные группы, содержащие от приблизительно 11 до приблизительно 35 атомов углерода;
(с) по меньшей мере, один дисперсный целлюлозный материал;
(d) по меньшей мере, одну термопластичную смолу;
(e) по меньшей мере, один аппрет для обеспечения аппретирования в паре дисперсный целлюлозный материал (с) - термопластичная смола (а);
(f) необязательно, по меньшей мере, один неорганический дисперсный материал; и
(g) необязательно, по меньшей мере, одну дополнительную смазку.
2. Композиция по п.1, где бисамид насыщенной жирной кислоты (а) присутствует в количестве в диапазоне от приблизительно 0,05 до приблизительно 6,9 массового процента, бисамид ненасыщенной жирной кислоты (b) присутствует в количестве в диапазоне от приблизительно 0,14 до приблизительно 7,6 массового процента, совокупное количество (а) и (b) находится в диапазоне от приблизительно 1 до приблизительно 8 массовых процентов, а соотношение между количествами (а) и (b) находится в диапазоне от приблизительно 1:19 до приблизительно 6:1.
3. Композиция по п.п.1-2, где бисамид насыщенной жирной кислоты (а) выбирают из группы, состоящей из N,N'-этиленбиспальмитамида, N,N'-этиленбисстеарамида, N,N'-этиленбисарахидамида и N,N'-этиленбисбегенамида.
4. Композиция по пп.1 и 2, где бисамид ненасыщенной жирной кислоты (b) выбирают из группы, состоящей из N,N'-этиленбиспальмитолеамида, N,N'-этиленбисолеамида (ЭБО), N,N'-этиленбисэлаидамида, N,N'-этиленбисгондамида, N,N'-этиленбисэрукамида, N,N'-этиленбисбрассидамида и их комбинаций.
5. Композиция по пп.1 и 2, где аппрет выбирают из группы, состоящей из полиолефинов, привитых малеиновым ангидридом, полиолефинов, замещенных сукцинилангидридом, полиолефинов, привитых акриловой кислотой, полиолефинов, привитых винилацетатом, и их комбинаций.
6. Композиция по пп.1 и 2, где аппрет выбирают из группы, состоящей из полиэтилена высокой плотности, привитого малеиновым ангидридом, полиэтилена низкой плотности, привитого малеиновым ангидридом, линейного полиэтилена низкой плотности, привитого малеиновым ангидридом, полиэтиленового воска, привитого малеиновым ангидридом, полипропилена, привитого малеиновым ангидридом, полиэтилена высокой плотности, привитого акриловой кислотой, полиэтилена низкой плотности, привитого акриловой кислотой, полипропилена, привитого акриловой кислотой, сополимера этилен-винилацетат и их комбинаций.
7. Готовое изделие, изготовленное из композиции по пп.1-6, где упомянутое изделие выбирают из группы, состоящей из сплошных или полых целлюлозно-термопластовых композитных профиля, плиты, стержня, пряди, гранулы, обшивки, листа и их комбинаций.
8. Способ получения композиции, включающий
(i) объединение
(а) по меньшей мере, одного бисамида насыщенной жирной кислоты, обладающего структурой:
1
2
где R и R независимо представляют собой насыщенные гидрокарбильные группы, содержащие от 11 до 35 атомов углерода,
(b) по меньшей мере, одного бисамида ненасыщенной жирной кислоты, обладающего структурой:
3
4
где R и R независимо представляют собой ненасыщенные гидрокарбильные группы, содержащие от приблизительно 11 до приблизительно 35 атомов углерода;
(c) по меньшей мере, одного дисперсного целлюлозного материала;
(d) по меньшей мере, одной термопластичной смолы;
(e) по меньшей мере, одного аппрета для обеспечения аппретирования в паре дисперсный целлюлозный материал (с) - термопластичная смола (d);
(f) необязательно, по меньшей мере, одного неорганического дисперсного материала; и
(g) необязательно, по меньшей мере, одной дополнительной смазки;
и
(ii) экструдирование комбинации со стадии (i) при помощи экструдера для получения целлюлозно-термопластового композита.
9. Способ по п.8, где бисамид насыщенной жирной кислоты (а) присутствует в количестве в диапазоне от приблизительно 0,05 до приблизительно 6,9 массового процента, бисамид ненасыщенной жирной кислоты (b) присутствует в количестве в диапазоне от приблизительно 0,14 до приблизительно 7,6 массового процента, совокупное количество (а) и (b) находится в диапазоне от приблизительно 1 до приблизительно 8 массовых процентов, а соотношение между количествами (а) и (b) находится в диапазоне от приблизительно 1:19 до приблизительно 6:1.
10. Способ по пп.8 и 9, где бисамид насыщенной жирной кислоты (а) выбирают из группы, состоящей из N,N'-этиленбиспальмитамида, N,N'-этиленбисстеарамида, N,N'-этиленбисарахидамида и N,N'-этиленбисбегенамида.
11. Способ по пп.8 и 9, где бисамид ненасыщенной жирной кислоты (b) выбирают из группы, состоящей из N,N'-этиленбиспальмитолеамида, N,N'-этиленбисолеамида (ЭБО), N,N'-этиленбисэлаидамида, N,N'-этиленбисгондамида, N,N'-этиленбисэрукамида, N,N'-этиленбисбрассидамида и их комбинаций.
12. Способ по пп.8 и 9, где аппрет выбирают из группы, состоящей из полиолефинов, привитых малеиновым ангидридом, полиолефинов, замещенных сукцинилангидридом, полиолефинов, привитых акриловой кислотой, полиолефинов, привитых винилацетатом, и их комбинаций.
13. Способ по пп.8 и 9, где аппрет выбирают из группы, состоящей из полиэтилена высокой плотности, привитого малеиновым ангидридом, полиэтилена низкой плотности, привитого малеиновым ангидридом, линейного полиэтилена низкой плотности, привитого малеиновым ангидридом, полиэтиленового воска, привитого малеиновым ангидридом, полипропилена, привитого малеиновым ангидридом, полиэтилена высокой плотности, привитого акриловой кислотой, полиэтилена низкой плотности, привитого акриловой кислотой, полипропилена, привитого акриловой кислотой, сополимера этилен-винилацетат и их комбинаций.